ТЕРМОСВАРИВАЕМАЯ ПОЛИПРОПИЛЕНОВАЯ ПЛЕНКА

1. Биаксиально-ориентированная многослойная полипропиленовая пленка, состоящая по меньшей мере из трех слоев, представляющих собой базисный слой, первый промежуточный слой I и первый термосвариваемый покровный слой I, нанесенный на промежуточный слой I, и отличающаяся тем, что первый промежуточный слой I представляет собой мягкий промежуточный слой, а все слои пленки по существу не содержат полости.
2. Пленка по п.1, отличающаяся тем, что плотность пленки не более чем на 5% меньше расчетной плотности пленки.
3
3. Пленка по п.1 или 2, отличающаяся тем, что пленка является прозрачной, а плотность находится в интервале от 0,86 до 0,92 г/см.
2
3
4. Пленка по п.1 или 2, отличающаяся тем, что пленка содержит пигменты, предпочтительно TiO, а плотность пленки находится в интервале от 0,91 до 0,95 г/см.
5. Пленка по любому из пп.1-4, отличающаяся тем, что первый мягкий промежуточный слой I содержит по меньшей мере один мягкий полимер или выполнен из полимерной смеси, содержащей мягкий полимер, причем кривая 2-го нагрева этого полимера или смеси при определении способом DSC в температурном интервале от 20 до 70°C начинает подниматься так, что кривая 2-го нагрева отклоняется от базовой линии.
6. Пленка по любому из пп.1-5, отличающаяся тем, что первый мягкий промежуточный слой I содержит по меньшей мере один мягкий полимер или выполнен из полимерной смеси, содержащей мягкий полимер, причем на кривой 2-го нагрева этого полимера или смеси при определении способом DSC выявляется пик температуры размягчения (B).
7. Пленка по п.6, отличающаяся тем, что температура размягчения (B) находится в интервале от 80 до 120°C.
8. Пленка по любому из пп.1-7, отличающаяся тем, что первый мягкий промежуточный слой I содержит по меньшей мере один мягкий полимер или выполнен из полимерной смеси, содержащей мягкий полимер, причем температура плавления (C) мягкого полимера или полимерной смеси находится в интервале от 70 до ≤ 150°C.
9. Пленка по любому из пп.1-8, отличающаяся тем, что первый мягкий промежуточный слой I содержит по меньшей мере один мягкий полимер или выполнен из полимерной смеси, содержащей мягкий полимер, причем температура плавления (C) мягкого полимера или смеси находится в интервале от 70 до ≤ 150°C и по меньшей мере на 60°C и предпочтительно на величину от 10 до 50°C выше температуры размягчения (B).
10. Пленка по любому из пп.1-9, отличающаяся тем, что базисный слой пленки выполнен из полиолефина, отличающегося от мягких полиолефинов, или смеси, причем:
(a) кривая 2-го нагрева этих, отличающихся от мягких полиолефинов, полимера или смеси при определении способом DSC в температурном интервале от 110 до 140°C начинает подниматься так, что кривая 2-го нагрева отклоняется от базовой линии, и/или
(b) на кривой 2-го нагрева этих, отличающихся от мягких полиолефинов, полимера или смеси при определении способом DSC не выявляется пик температуры размягчения (B),
(c) так что температура плавления (C) мягкого полимера или смеси промежуточного слоя I на величину от 15 до 60°C меньше температуры плавления (Y) полиолефина, отличающегося от мягких полиолефинов, или смеси, отличающейся от мягких полиолефинов, базисного слоя.
11. Пленка по любому из пп.1-10, отличающаяся тем, что мягкий полимер промежуточного слоя представляет собой полиэтилен, пропиленовый сополимер, пропиленовый терполимер, эластомер, гетерофазный смешанный полимеризат и/или пропиленовый гомополимер с изотактичностью < 95%.
12. Пленка по любому из пп.1-11, отличающаяся тем, что термосвариваемый покровный слой I характеризуется температурой начала сварки ≤ 115°C.
13. Пленка по п.12, отличающаяся тем, что пленка по поверхности первого покровного слоя I не подвергнута предварительной обработке коронным разрядом, плазмой или пламенем.
14. Пленка по любому из пп.1-13, отличающаяся тем, что пленка на противоположной стороне содержит второй покровный слой II, причем поверхность второго покровного слоя II металлизирована.
15. Пленка по п.14, отличающаяся тем, что металлизируемая поверхность обработана плазмой непосредственно перед металлизацией, а оптическая плотность металлического слоя составляет по меньшей мере 2,5.
16. Применение пленки по любому из пп.1-15 для изготовления ламината с другой биаксиально-ориентированной полипропиленовой пленкой, отличающееся тем, что металлизированную пленку с металлизированной стороной ламинируют второй пленкой БОПП.
17. Применение по п.16, отличающееся тем, что вторая пленка БОПП ламината содержит базисный слой, содержащий полости.
18. Применение пленки по любому из пп.1-5 для изготовления упаковочного пакета.
19. Применение по п.13 или 14, отличающееся тем, что продукт, фасуемый в упаковочный пакет, является порошкообразным.
20. Упаковочный пакет, содержащий пленку по любому из пп.1-15 и отличающийся тем, что упаковочный пакет характеризуется разрывающим давлением по меньшей мере 200 мбар и предпочтительно от 220 до 1000 мбар.
21. Упаковочный пакет, содержащий пленку по любому из пп.1-15 и отличающийся тем, что упаковочный пакет характеризуется средней потерей давления меньше 15 мбар и предпочтительно от 1 до 10 мбар.
22. Пленка по любому из пп.1-15, отличающаяся тем, что первый термосвариваемый покровный слой I сваривают с самим собой при температуре 130°C с давлением 10 Н в течение 0,5 с, а полученный сварочный шов характеризуется максимальной прочностью больше 6 Н/15 мм.